(57)【要約】【課題】耐衝撃性、発色性に優れ、剛性、加工性にも優れたスチレン系樹脂組成物を提供することを目的とする。【解決手段】アクリル系ゴム質重合体（ＲＡ）に特定の単量体成分（ＭＡ）を重合してなるアクリル系グラフト共重合体（Ａ）、ジエン系ゴム質重合体（ＲＢ）に特定の単量体成分（ＭＢ）を重合してなるジエン系グラフト共重合体（Ｂ）、および特定の熱可塑性樹脂（Ｆ）からなるスチレン系樹脂組成物であって、アクリル系ゴム質重合体（ＲＡ）が、１種以上のアクリル酸エステルと、等価な多官能性ビニル単量体（ｃ−１）からなる単量体混合物（Ｄ−１）を重合した後、さらに１種以上のアクリル酸エステルと、非等価な多官能性ビニル単量体（ｃ−２）からなる単量体混合物（Ｄ−２）を重合して得られることを特徴とするもの。【選択図】なし【特許請求の範囲】
【請求項１】
アクリル系ゴム質重合体（ＲＡ）にシアン化ビニル化合物、芳香族ビニル化合物、（メタ）アクリル酸アルキルエステルからえらばれる２種以上の単量体からなる単量体成分（ＭＡ）を重合してなるアクリル系グラフト共重合体（Ａ）、
ジエン系ゴム質重合体（ＲＢ）にシアン化ビニル化合物、芳香族ビニル化合物、（メタ）アクリル酸アルキルエステルからえらばれる２種以上の単量体からなる単量体成分（ＭＢ）を重合してなるジエン系グラフト共重合体（Ｂ）、
および（メタ）アクリル酸エステル、シアン化ビニル化合物、芳香族ビニル化合物からなる群より選択される１種以上の単量体を重合して得られる可塑性樹脂（Ｆ）
からなるスチレン系樹脂組成物であって、
アクリル系ゴム質重合体（ＲＡ）が、１種以上のアクリル酸エステルと、等価な多官能性ビニル単量体（ｃ−１）からなる単量体混合物（Ｄ−１）を重合した後、さらに１種以上のアクリル酸エステルと、非等価な多官能性ビニル単量体（ｃ−２）からなる単量体混合物（Ｄ−２）を重合して得られることを特徴とするスチレン系樹脂組成物。
【請求項２】
ジエン系ゴム質重合体（ＲＢ）がブチルアクリレート−ブタジエンゴムであることを特徴とする請求項１記載のスチレン系樹脂組成物。
【請求項３】
ジエン系ゴム質重合体（ＲＢ）の体積平均粒径が６００〜８００ｎｍであることを特徴とする請求項１または２に記載のスチレン系樹脂組成物。
【請求項４】
ジエン系ゴム質重合体（ＲＢ）が酸基含有ラテックス（Ｓ）を用いて凝集肥大して得られることを特徴とする請求項１〜３記載のスチレン系樹脂組成物。
【請求項５】
アクリル系ゴム質重合体（ＲＡ）の体積平均粒径が５０〜２００ｎｍであることを特徴とする請求項１〜４のいずれかに記載のスチレン系樹脂組成物。
【請求項６】
単量体混合物（Ｄ−１）の量が、単量体混合物（Ｄ−１）と単量体混合物（Ｄ−２）との合計に対し８０〜９９重量％であることを特徴とする請求項１〜５のいずれかに記載のスチレン系樹脂組成物。
【請求項７】
単量体混合物（Ｄ−１）の重合に際し、該単量体混合物（Ｄ−１）１００重量部に対して開始剤０．００１〜０．０５重量部を用いて得られることを特徴とする請求項１〜６のいずれかに記載のスチレン系樹脂組成物。
【請求項８】
等価な多官能性ビニル単量体（ｃ−１）／単量体混合物（Ｄ−１）の重量比率ａと非等価な多官能性ビニル単量体（ｃ−２）／単量体混合物（Ｄ−２）の重量比率ｂとの比率ａ／ｂが０．７以下であることを特徴とする請求項１〜７のいずれかに記載のスチレン系樹脂組成物。
【請求項９】
アクリル系ゴム質重合体（ＲＡ）に用いられる多官能性ビニル単量体の官能基が、アリル基、（メタ）アクリル基から選ばれることを特徴とする請求項１〜８のいずれかに記載のスチレン系樹脂組成物。
【請求項１０】
（ｃ−１）がポリプロピレングリコールジアクリレート、（ｃ−２）がメタクリル酸アリルであることを特徴とする請求項１〜９のいずれかに記載のスチレン系樹脂組成物。
【請求項１１】
等価な多官能性ビニル単量体（ｃ−１）／単量体混合物（Ｄ−１）の重量比率ａと非等価な多官能性ビニル単量体（ｃ−２）／単量体混合物（Ｄ−２）の重量比率ｂとの比率ａ／ｂが、０．７以下であることを特徴とする請求項１〜１０のいずれかに記載のスチレン系樹脂組成物。
【発明の詳細な説明】
【技術分野】
【０００１】
本発明は、耐衝撃性、着色性に優れ、剛性、加工性にも優れたスチレン系樹脂組成物に関する。
【背景技術】
【０００２】
スチレン系樹脂、とくにＡＢＳ樹脂は、その優れた耐衝撃性、耐熱性、剛性、加工性などを有するため、各種雑貨、自動車の内外装材、ジャー炊飯器、電子レンジ、掃除機などの家電製品のハウジング、部品、電話機、ファクシミリなどのＯＡ機器のハウジング、部品などに広く使用されている。
【０００３】
近年、ＡＢＳ樹脂の欠点である耐候性を改良するために、ＡＢＳ樹脂のゴム成分を光、熱に対し不安定な二重結合を有するブタジエン系ゴムから二重結合をほとんど有さないアクリル系ゴムにかえたＡＡＳ樹脂が開発されている。
【０００４】
アクリル系ゴムは、ブタジエン系ゴムに比べ、耐衝撃性が発現しにくい、顔料を添加した際に色が鮮かでない（発色性に劣る）という問題がある。発色性を改善するためにアクリル系ゴムの粒子径分布を制御する方法（特許文献１）が提案されているが、発色性、耐衝撃性が充分でない。
【０００５】
さらに実用性の観点からアクリル系ゴムとブタジエン系ゴム、シリコーン系ゴムとの併用が検討されている。たとえばブタジエン系ゴムの存在下にアクリルモノマーを重合させてアクリル系ゴムとブタジエン系ゴムとの複合ゴムを作成する方法などが提案されている（特許文献２、特許文献３、特許文献４）。
【０００６】
しかし、これら従来の方法では、ブタジエン系ゴムやシリコーン系ゴムを併用しているにもかかわらず耐衝撃性、発色性が充分に発現しないなどの問題点がある。
一方、ゴムのバイモーダル系樹脂組成物に関する研究は、ＡＢＳ樹脂、ＨＩＰＳ樹脂ともに古くから行なわれており、数多くの文献、特許が公開されている。バイモーダル分布のゴム粒子を有する組成物は、それぞれのゴム粒子径の組合せにより、耐衝撃性に相乗効果がもたらされることが知られており、各粒子径および組成の組合せ、またその割合などがそれぞれの要求特性に合わせて検討されている。しかしながら、耐衝撃性、着色性について必ずしも満足し得るとは言えなかった。（特許文献５、特許文献６）。
【先行技術文献】
【特許文献】
【０００７】
【特許文献１】特開昭５８−２２２１３９号公報
【特許文献２】特開昭５７−１６７３０８号公報
【特許文献３】特開平２−２９４５２号公報
【特許文献４】特開平８−４１１４３号公報
【特許文献５】特許第３７１０９４６号
【特許文献６】特許第４２１２１９１号
【発明の概要】
【発明が解決しようとする課題】
【０００８】
本発明は、前記のごとき問題を解消し、耐衝撃性、発色性に優れ、剛性、加工性にも優れたスチレン系樹脂組成物を提供することを目的とする。
【課題を解決するための手段】
【０００９】
本発明者らは、前記課題を達成するべく鋭意検討した結果、バイモーダル分布のゴム粒子の中でも、小粒子ゴムとして特定のアクリル系ゴム重合体、大粒子ゴムとしてジエン系ゴム重合体を使用することで、発色性、耐衝撃性に優れ、剛性、加工性にも優れたスチレン系樹脂組成物が得られることを見出だし、本発明を完成するに至った。
【００１０】
すなわち、本発明は、
アクリル系ゴム質重合体（ＲＡ）にシアン化ビニル化合物、芳香族ビニル化合物、（メタ）アクリル酸アルキルエステルからえらばれる２種以上の単量体からなる単量体成分（ＭＡ）を重合してなるアクリル系グラフト共重合体（Ａ）、
ジエン系ゴム質重合体（ＲＢ）にシアン化ビニル化合物、芳香族ビニル化合物、（メタ）アクリル酸アルキルエステルからえらばれる２種以上の単量体からなる単量体成分（ＭＢ）を重合してなるジエン系グラフト共重合体（Ｂ）、
および（メタ）アクリル酸エステル、シアン化ビニル化合物、芳香族ビニル化合物からなる群より選択される１種以上の単量体を重合して得られる熱可塑性樹脂（Ｆ）
からなるスチレン系樹脂組成物であって、
アクリル系ゴム質重合体（ＲＡ）が、１種以上のアクリル酸エステルと、等価な多官能性ビニル単量体（ｃ−１）からなる単量体混合物（Ｄ−１）を重合した後、さらに１種以上のアクリル酸エステルと、非等価な多官能性ビニル単量体（ｃ−２）からなる単量体混合物（Ｄ−２）を重合して得られることを特徴とするスチレン系樹脂組成物（請求項１）、
ジエン系ゴム質重合体（ＲＢ）がブチルアクリレート−ブタジエンゴムであることを特徴とする請求項１記載のスチレン系樹脂組成物（請求項２）、
ジエン系ゴム質重合体（ＲＢ）の体積平均粒径が５００〜１０００ｎｍであることを特徴とする請求項１または２に記載のスチレン系樹脂組成物（請求項３）、
ジエン系ゴム質重合体（ＲＢ）が酸基含有ラテックス（Ｓ）を用いて凝集肥大して得られることを特徴とする請求項１〜３記載のスチレン系樹脂組成物（請求項４）、
アクリル系ゴム質重合体（ＲＡ）の体積平均粒径が５０〜２００ｎｍであることを特徴とする請求項１〜４のいずれかに記載のスチレン系樹脂組成物（請求項５）、
単量体混合物（Ｄ−１）の量が、単量体混合物（Ｄ−１）と単量体混合物（Ｄ−２）との合計に対し７０〜９９重量％であることを特徴とする請求項１〜５のいずれかに記載のスチレン系樹脂組成物（請求項６）、
単量体混合物（Ｄ−１）の重合に際し、該単量体混合物（Ｄ−１）１００重量部に対して開始剤０．００１〜０．０５重量部を用いて得られることを特徴とする請求項１〜６のいずれかに記載のスチレン系樹脂組成物（請求項７）、
等価な多官能性ビニル単量体（ｃ−１）／単量体混合物（Ｄ−１）の重量比率ａと非等価な多官能性ビニル単量体（ｃ−２）／単量体混合物（Ｄ−２）の重量比率ｂとの比率ａ／ｂが０．７以下であることを特徴とする請求項１〜７のいずれかに記載のスチレン系樹脂組成物（請求項８）、
アクリル系ゴム質重合体（ＲＡ）に用いられる多官能性ビニル単量体の官能基が、アリル基、（メタ）アクリル基から選ばれることを特徴とする請求項１〜８のいずれかに記載のスチレン系樹脂組成物（請求項９）、
（ｃ−１）がポリプロピレングリコールジアクリレート、（ｃ−２）がメタクリル酸アリルであることを特徴とする請求項１〜９のいずれかに記載のスチレン系樹脂組成物（請求項１０）、
等価な多官能性ビニル単量体（ｃ−１）／単量体混合物（Ｄ−１）の重量比率ａと非等価な多官能性ビニル単量体（ｃ−２）／単量体混合物（Ｄ−２）の重量比率ｂとの比率ａ／ｂが、０．７以下であることを特徴とする請求項１〜１０のいずれかに記載のスチレン系樹脂組成物（請求項１１）。
に関する。
なお本明細書では、とくに示さない限り「部」は「重量部」を意味し、とくに示さない限り「％」は「重量％」を意味する。
【発明の効果】
【００１１】
本発明のスチレン系樹脂組成物は、とくに発色性、耐衝撃性に優れ、剛性、加工性にも優れる。
【発明を実施するための形態】
【００１２】
本発明におけるスチレン系樹脂組成物とは、アクリル系グラフト共重合体（Ａ）、ジエン系グラフト共重合体（Ｂ）、熱可塑性樹脂（Ｆ）からなる樹脂組成物であって、この樹脂組成物を構成する単量体単位の４０重量％以上、好ましくは５０重量％以上、特に好ましくは６０重量％以上が芳香族ビニル化合物に由来する樹脂組成物をいう。
【００１３】
本発明において、アクリル系グラフト共重合体（Ａ）成分、ジエン系グラフト共重合体（Ｂ）成分および熱可塑性樹脂（Ｆ）成分の合計量を１００重量％とした場合、（Ａ）成分と（Ｂ）成分の合計が１０重量％未満になり、（Ｆ）成分が９０重量％をこえると、耐衝撃性が低下し、（Ａ）成分と（Ｂ）成分の合計が９０重量％をこえ、（Ｆ）成分が１０重量％未満になると加工性が低下する。
【００１４】
アクリル系グラフト共重合体（Ａ）中のアクリル系ゴム質重合体（ＲＡ）の含有量は、通常１０〜９０重量％、好ましくは２０〜８０重量％、特に好ましくは３０〜７０重量％である。そしてアクリル系ゴム質重合体（ＲＡ）の存在下で、シアン化ビニル化合物、芳香族ビニル化合物、（メタ）アクリル酸アルキルエステルからえらばれる２種以上の単量体成分（ＭＡ）の重合をおこなう。アクリル系グラフト共重合体（Ａ）中の２種以上の単量体成分（ＭＡ）の含有量は、通常１０〜９０重量％、好ましくは２０〜８０重量％、特に好ましくは３０〜７０重量％である。アクリル系ゴム質重合体（ＲＡ）が１０重量％未満になると、耐衝撃性が低下する傾向にあり、９０重量％をこえると、耐衝撃性、加工性が低下する傾向にある。
【００１５】
ジエン系グラフト共重合体（Ｂ）中のジエン系ゴム質重合体（ＲＢ）の含有量は、通常１０〜９０重量％、好ましくは２０〜８０重量％、特に好ましくは３０〜７０重量％である。そしてジエン系ゴム質重合体（ＲＢ）の存在下で、シアン化ビニル化合物、芳香族ビニル化合物、（メタ）アクリル酸アルキルエステルからえらばれる２種以上の単量体成分（ＭＢ）の重合をおこなう。ジエン系グラフト共重合体（Ｂ）中の２種以上の単量体成分（ＭＢ）の含有量は、通常１０〜９０重量％、好ましくは２０〜８０重量％、特に好ましくは３０〜７０重量％である。ジエン系ゴム質重合体（ＲＢ）が１０重量％未満になると、耐衝撃性が低下する傾向にあり、９０重量％をこえると、耐衝撃性、加工性が低下する傾向にある。
【００１６】
本発明のスチレン系樹脂組成物における、アクリル系グラフト共重合体（Ａ）とジエン系グラフト共重合体（Ｂ）の比率は以下の通り。（Ａ）成分と（Ｂ）成分の合計１００重量％中のアクリル系グラフト共重合体（Ａ）の量は、通常１０〜９０重量％、好ましくは２０〜８０重量％、さらに好ましくは３０〜７０重量％であり、ジエン系グラフト共重合体（Ｂ）の量は、通常１０〜９０重量％、好ましくは２０〜８０重量％、さらに好ましくは３０〜７０重量％である。アクリル系グラフト共重合体（Ａ）が１０重量％未満になり、ジエン系グラフト共重合体（Ｂ）が９０重量％をこえると、耐衝撃性、耐候性が低下し、アクリル系グラフト共重合体（Ａ）が９０重量％をこえ、ジエン系グラフト共重合体（Ｂ）が１０重量％未満になると、耐衝撃性、発色性が低下する。
【００１７】
アクリル系ゴム質重合体（ＲＡ）の体積平均粒径は、通常５０〜２００ｎｍ、好ましくは７０〜１６０ｎｍ、特に好ましくは９０〜１４０ｎｍである。体積平均粒径が小さくなると、耐衝撃性が低下する傾向にあり、大きすぎると発色性が低下する傾向がある。
【００１８】
ジエン系ゴム質重合体（ＲＢ）の体積平均粒径は、通常５００〜１０００ｎｍ、好ましくは６００〜９００ｎｍである。体積平均粒径が小さくなると、耐衝撃性が低下する傾向にあり、大きすぎると加工性、耐衝撃性が低下する傾向にある。
【００１９】
アクリル系ゴム質重合体（ＲＡ）としては、とくに限定はなく、一般的にアクリル系ゴムとして用いられているものが使用できるが、重合体を構成する単量体単位の５１重量％以上、好ましくは６０重量％以上、特に好ましくは７０重量％以上が、アクリル酸エステルに由来するものであることが好ましい。その具体例としては、たとえばアクリル酸ブチルゴム、ブタジエン−アクリル酸ブチルゴム、アクリル酸２−エチルヘキシル−アクリル酸ブチルゴム、メタクリル酸２−エチルヘキシル−アクリル酸ブチルゴム、アクリル酸ステアリル−アクリル酸ブチルゴム、ジメチルシロキサン−アクリル酸ブチルゴム、シリコーン系／アクリル酸ブチル複合ゴムなどがあげられる。
ジエン系ゴム質重合体（ＲＢ）としては、とくに限定はなく、一般的にジエン系ゴムとして用いられているものが使用できるが、重合体を構成する単量体単位の５１重量％以上、好ましくは６０重量％以上、特に好ましくは７０重量％以上が、ブタジエンに由来するものであることが好ましい。その具体例としては、ブタジエンゴム、スチレン−ブタジエンゴム、アクリロニトリル−ブタジエンゴム、ブチルアクリレート−ブタジエンゴムなどがあげられる。 これらの中でも、ブチルアクリレート−ブタジエンゴムが好ましい。
【００２０】
本発明における単量体混合物（Ｄ−１）とは、１種以上のアクリル酸エステルと、等価な多官能性ビニル単量体（ｃ−１）からなる単量体混合物をいう。ここでアクリル酸エステルとは、分子中に重合性を有するビニル系官能基を１個有するアクリル酸エステルをいう。ここで等価な多官能性ビニル単量体（ｃ−１）とは、分子中に重合性を有する同一のビニル系官能基を２個以上有する単量体をいう。
本発明における単量体混合物（Ｄ−２）とは、１種以上のアクリル酸エステルと、非等価な多官能性ビニル単量体（ｃ−２）からなる単量体混合物をいう。ここでアクリル酸エステルとは、分子中に重合性を有するビニル系官能基を１個有するアクリル酸エステルをいう。ここで等価な多官能性ビニル単量体（ｃ−１）とは、分子中に重合性を有する異なるビニル系官能基を合わせて２個以上有する単量体をいう。
また、本発明における多官能性ビニル単量体とは、分子中に重合性を有するビニル系官能基を２個以上有する単量体をいう。
【００２１】
単量体混合物（Ｄ−１）および単量体混合物（Ｄ−２）中のアクリル酸エステルとしては、「アルキル基の炭素数が１〜１２のアルキルアクリレート」が好ましい。「アルキル基の炭素数が１〜１２のアルキルアクリレート」としては、例えばメチルアクリレート、エチルアクリレート、ブチルアクリレート、２−エチルヘキシルアクリレートなどがあげられる。これらは単独でまたは２種以上を組み合わせて用いられる。これらのうちでは、製造安定性、経済性などの工業的見地から、炭素数１〜８のアルキル基を有するアルキルアクリレートが好ましく、とくにブチルアクリレートが好ましい。
【００２２】
アクリル系ゴム質重合体（ＲＡ）としては、耐衝撃性、加工性、製造安定性の点から、例えば、「アルキル基の炭素数が１〜１２の１種以上のアルキルアクリレート」、等価な多官能性ビニル単量体（ｃ−１）、および必要に応じて共重合可能な単量体からなる単量体混合物（Ｄ−１）の重合をおこなうことにより得られるものであることが好ましい。
【００２３】
単量体混合物（Ｄ−１）中の「アルキル基の炭素数が１〜１２の１種以上のアルキルアクリレート」の使用量は、通常６０〜９９．９９重量％、好ましくは７０〜９９．９重量％、特に好ましくは８０〜９９．７重量％である。また単量体混合物（Ｄ−１）中の、等価な多官能性ビニル単量体（ｃ−１）の使用量は、通常０．０１〜１０重量％、好ましくは０．１〜５重量％、特に好ましくは０．３〜３重量％である。また単量体混合物（Ｄ−１）中の、これらと共重合可能な単量体の使用量は、通常０〜４０重量％、好ましくは０〜３０重量％、特に好ましくは０〜２０重量％である。本発明では、単量体混合物（Ｄ−１）を乳化重合して（ＲＡ）を得ることが好ましい。
【００２４】
「アルキル基の炭素数が１〜１２の１種以上のアルキルアクリレート」の量が０．０１重量％より少なくなったり、多官能性ビニル単量体の量が１０重量％より多くなったり、またはこれらと共重合可能な単量体の量が４０重量％より多くなったりすると、スチレン系樹脂組成物の耐衝撃性が低下する傾向にある。「アルキル基の炭素数が１〜１２の１種以上のアルキルアクリレート」の量が９９．９９重量％より多くなったり、または多官能性ビニル単量体の量が０．０１重量％より少なくなったりすると、耐衝撃性や発色性が低下する傾向が生じる。なお単量体混合物（Ｄ−１）中には、等価な多官能性ビニル単量体よりも少ない量の非等価な多官能性ビニル単量体を含有させることができる。
【００２５】
前記単量体混合物（Ｄ−１）で用いる、等価な多官能性ビニル単量体（ｃ−１）としては、例えばポリアルキレングリコールジ（メタ）アクリレート、トリアリルシアヌレート、トリアリルイソシアヌレート、トリメリット酸トリアリル、ジビニルベンゼン、ジアリルフタレート、１，３，５−トリアクリロイルヘキサヒドロ−ｓ−トリアジンなどを用いることができる。これらは単独で、または２種以上を組み合わせて用いられる。この中でも官能基としてアリル基、（メタ）アクリル基を有する等価な多官能性ビニル単量体が好ましい。具体的には、耐衝撃性の点から、ポリアルキレングリコールジ（メタ）アクリレート、トリアリルシアヌレート、トリアリルイソシアヌレートが好ましい。
【００２６】
単量体混合物（Ｄ−２）中の「アルキル基の炭素数が１〜１２の１種以上のアルキルアクリレート」の使用量は、通常６０〜９９重量％、好ましくは７０〜９８重量％、特に好ましくは８４〜９８重量％である。また単量体混合物（Ｄ−２）中の、非等価な多官能性ビニル単量体（ｃ−２）の使用量は、通常１〜２０重量％、好ましくは３〜１５重量％、特に好ましくは６〜１２重量％である。また単量体混合物（Ｄ−２）中の、これらと共重合可能な単量体の（Ｄ−２）中の使用量は、通常０〜３９重量％、好ましくは０〜２７重量％、特に好ましくは０〜１０重量％である。なお単量体混合物（Ｄ−２）中には、非等価な多官能性ビニル単量体よりも少ない量の等価な多官能性ビニル単量体を含有させることができる。
【００２７】
前記単量体混合物（Ｄ−２）で用いる、非等価な多官能性ビニル単量体（ｃ−２）としては、例えば、メタクリル酸アリル、ジシクロペンタジエンを構造の一部に有する（メタ）アクリレートなどがあげられる。これらは単独でまたは２種以上を組み合わせて用いられる。これらのうちでは、耐衝撃性、着色性の点から、メタクリル酸アリルが好ましい。
【００２８】
たとえば、耐衝撃性、発色性の点から、アクリル系ゴム質重合体（ＲＡ）としては、以下の工程により得られるものであることが好ましい。
【００２９】
工程１：「アルキル基の炭素数が１〜１２の１種以上のアルキルアクリレート」、等価な多官能性ビニル単量体（ｃ−１）、および必要に応じて共重合可能な単量体からなる単量体混合物（Ｄ−１）の重合をおこなう。
【００３０】
工程２：「アルキル基の炭素数が１〜１２の１種以上のアルキルアクリレート」、非等価な多官能性ビニル単量体（ｃ−２）、および必要に応じて共重合可能な単量体からなる単量体混合物（Ｄ−２）の重合をおこなう。
【００３１】
この発明では、アクリル系ゴム質重合体（ＲＡ）は、通常、アクリル系ゴム質重合体（ＲＡ）の７０〜９９重量％、好ましくは８０〜９８重量％の（Ｄ−１）を重合したのち、通常、アクリル系ゴム質重合体（ＲＡ）の１〜３０重量％、とくには２〜２０重量％の（Ｄ−２）を重合して得られるものであることが好ましい。
【００３２】
単量体混合物（Ｄ−１）中の「アルキル基の炭素数が１〜１２の１種以上のアルキルアクリレート」の使用量は、通常６０〜９９．９９重量％、好ましくは７０〜９９．９重量％、特に好ましくは８０〜９９．７重量％である。また単量体混合物（Ｄ−１）中の、等価な多官能性ビニル単量体（ｃ−１）の使用量は、通常０．０１〜１０重量％、好ましくは０．１〜５重量％、特に好ましくは０．３〜３重量％である。また単量体混合物（Ｄ−１）中の、これらと共重合可能な単量体の使用量は、通常０〜４０重量％、好ましくは０〜３０重量％、特に好ましくは０〜２０重量％である。本発明では、単量体混合物（Ｄ−１）を乳化重合して（ＲＡ）を得ることが好ましい。なお単量体混合物（Ｄ−１）中には、等価な多官能性ビニル単量体よりも少ない量の非等価な多官能性ビニル単量体を含有させることができる。
【００３３】
単量体混合物（Ｄ−２）中の「アルキル基の炭素数が１〜１２の１種以上のアルキルアクリレート」の使用量は、通常６０〜９９重量％、好ましくは７０〜９８重量％、特に好ましくは８４〜９８重量％である。また単量体混合物（Ｄ−２）中の、非等価な多官能性ビニル単量体（ｃ−２）の使用量は、通常１〜２０重量％、好ましくは３〜１５重量％、特に好ましくは６〜１２重量％である。また単量体混合物（Ｄ−２）中の、これらと共重合可能な単量体の（Ｄ−２）中の使用量は、通常０〜３９重量％、好ましくは０〜２７重量％、特に好ましくは０〜１０重量％である。本発明では、単量体混合物（Ｄ−２）を乳化重合することが好ましい。
【００３４】
アクリル系ゴム質重合体（ＲＡ）は、耐衝撃性、発色性の点から、等価な多官能性ビニル系単量体（ｃ−１）／単量体混合物（Ｄ−１）の重量比率ａと非等価な多官能性ビニル単量体（ｃ−２）／単量体混合物（Ｄ−２）の重量比率ｂとの比率ａ／ｂが、０．７以下、さらには０．５以下、とくには０．３以下であるのが好ましい。
【００３５】
前記単量体混合物（Ｄ−１）および（Ｄ−２）におけるこれらと共重合可能な単量体としては、とくに制限はないが、たとえばメチルメタクリレート、エチルメタクリレート、ブチルメタクリレート、２−エチルヘキシルメタクリレートなどの炭素数１〜１２のアルキル基を有するアルキルメタクリレート、アクリロニトリル、メタクリロニトリルなどのシアン化ビニル化合物、スチレン、α−メチルスチレン、ｐ−メチルスチレン、ｐ−イソプロピルスチレン、クロルスチレン、ブロムスチレンなどの芳香族ビニル化合物、（メタ）アクリル酸、グリシジル（メタ）アクリレート、２−ヒドロキシエチル（メタ）アクリレートなどのアルキル（メタ）アクリレート以外の（メタ）アクリル酸誘導体、マレイミド、Ｎ−フェニルマレイミドなどのマレイミド化合物などがあげられる。これらは単独でまたは２種以上を組み合わせて用いられる。これらのうちでは、耐衝撃性、加工性、経済性の点から、メチルメタクリレート、ブチルメタクリレート、アクリロニトリル、スチレン、グリシジルメタクリレートが好ましい。
【００３６】
本発明のジエン系ゴム質重合体（ＲＢ）は、耐衝撃性、製造安定性の点から、不飽和酸（ｅ）として（メタ）アクリル酸を用いる酸基含有ラテックス（Ｓ）、さらには以下で説明するような、酸基含有ラテックス（Ｓ−イ）にて凝集肥大させたものが好ましい。
【００３７】
酸基含有ラテックス（Ｓ）としては、耐衝撃性、製造安定性の点から、アクリル酸、メタクリル酸、イタコン酸、クロトン酸からえらばれる１種以上の不飽和酸（ｅ）５〜５０重量％、「アルキル基の炭素数が１〜１２の１種以上のアルキル（メタ）アクリレート」（ｆ）５０〜９５重量％および（ｅ）、（ｆ）と共重合可能な単量体０〜４０重量％を重合させて得られるものが好ましい。
【００３８】
不飽和酸（ｅ）が５重量％未満になるか、前記アルキル（メタ）アクリレート（ｆ）が５０重量％未満になるか、または（ｅ）、（ｆ）と共重合可能な単量体が４０重量％をこえると、いずれの場合も、凝集肥大がおこりにくい。不飽和酸（ｅ）が５０重量％をこえると、製造安定性がわるくなりやすく、前記アルキル（メタ）アクリレート（ｆ）が９５重量％をこえると、凝集肥大がおこりにくい。
【００３９】
前記（ｆ）成分のうち「アルキル基の炭素数が１〜１２の１種以上のアルキルアクリレート」（ｆ−１）としては、アクリル酸と炭素数１〜１２の直鎖あるいは側鎖を有するアルコールとのエステルがあげられ、とくに製造安定性の点から、アルキル基の炭素数が１〜８のものが好ましい。具体的にはアクリル酸メチル、アクリル酸エチル、アクリル酸プロピル、アクリル酸ブチル、アクリル酸２−エチルヘキシルなどが例示できる。これらは単独でまたは２種以上を組み合わせて使用することができる。
前記（ｆ）成分のうち「アルキル基の炭素数が１〜１２の１種以上のアルキルメタクリレート」（ｆ−２）としては、メタクリル酸と炭素数１〜１２の直鎖あるいは側鎖を有するアルコールのエステルがあげられ、とくに製造安定性の点から、アルキル基の炭素数１〜８のものが好ましい。具体的にはメタクリル酸メチル、メタクリル酸エチル、メタクリル酸プロピル、メタクリル酸ブチル、メタクリル酸２−エチルヘキシルなどが例示できる。これらは単独でまたは２種以上を組み合わせて使用できる。
前記（ｅ）、（ｆ）と共重合可能な単量体としては、スチレン、α−メチルスチレン、ｐ−メチルスチレンなどの芳香族ビニル単量体、アクリロニトリル、メタクリロニトリルなどのシアン化ビニル化合物、メタクリル酸アリル、ポリエチレングリコールジメタクリレート、トリアリルシアヌレート、トリアリルイソシアヌレート、トリメリット酸トリアリルなどの分子中に２つ以上の重合性のビニル系官能基を有する多官能性ビニル単量体などがあげられる。これらは単独でまたは２種以上を組み合わせて使用できる。
【００４０】
とくに耐衝撃性、製造安定性の点から好ましい酸基含有ラテックス（Ｓ）としては、たとえば、アクリル酸、メタクリル酸、イタコン酸、クロトン酸からえらばれる１種以上の不飽和酸（ｅ）５〜２５重量％、「アルキル基の炭素数が１〜１２の１種以上のアルキルアクリレート」（ｆ−１）５〜３０重量％、「アルキル基の炭素数が１〜１２の１種以上のアルキルメタクリレート」（ｆ−２）２０〜８０重量％、（ｅ）、（ｆ−１）、（ｆ−２）と共重合可能な芳香族ビニル化合物、シアン化ビニル化合物および多官能性ビニル単量体からえらばれる１種以上０〜４０重量％を重合させて得られる酸基含有ラテックス（Ｓ−イ）があげられる。
【００４１】
酸基含有ラテックス（Ｓ）の使用量は、耐衝撃性、製造安定性の点から、ジエン系グラフト共重合体（Ｂ）の原料となるゴム重合体１００重量部（固形分）に対して、０．１〜１５重量部（固形分）、さらには０．３〜１０重量部、とくには０．５〜８重量部を添加して凝集肥大させる方法が好ましい。また、肥大時のゴム重合体のラテックスの固形分濃度は、肥大特性制御の点から１０〜５０重量％、さらには１５〜４５重量％が好ましい。
【００４２】
なお、肥大を充分に行なわせるために、撹拌下で酸基含有ラテックス（Ｓ）を添加したのち、１０分から３時間、さらには２０分から３時間、所定の温度で均一に撹拌するのが好ましい。肥大時の温度は、室温でもよいが、肥大特性制御の点から、通常３５〜８５℃、好ましくは４０〜８０℃である。
【００４３】
また、酸基含有ラテックス（Ｓ）を添加する前のゴム重合体のラテックスは、ｐＨを７以上に調整するのが肥大制御の点から好ましい。ｐＨを調整するために水酸化カリウム、水酸化ナトリウムなどのアルカリを添加してもよい。また、肥大特性制御の点から、脂肪酸金属、ロジン酸塩、アルキルベンゼンスルホン酸塩、ジオクチルスルホコハク酸塩などの界面活性剤、塩酸、硫酸、酢酸などの無機酸、有機酸、炭酸ナトリウム、硫酸ナトリウムなどの電解質などを必要に応じて添加してもよい。
【００４４】
本発明における、単量体成分（ＭＡ）および（ＭＢ）を構成するシアン化ビニル化合物、芳香族ビニル化合物、（メタ）アクリル酸アルキルエステルの使用量は、以下の通りである。すなわち耐衝撃性、加工性の点から、シアン化ビニル化合物および（メタ）アクリル酸アルキルエステルからえらばれる１種以上の使用量は、通常、単量体成分（ＭＡ）または（ＭＢ）の１０〜９０重量％、好ましくは１５〜８５重量％、特に好ましくは２０〜８０重量％である。芳香族ビニル化合物の使用量は、通常、単量体成分（ＭＡ）または（ＭＢ）の１０〜９０重量％、好ましくは１５〜８５重量％、特に好ましくは２０〜８０重量％である。また、これらと共重合可能な単量体の使用量は、通常、単量体成分（ＭＡ）または（ＭＢ）の０〜３０重量％、好ましくは０〜２０重量％、特に好ましくは０〜１０重量％である。シアン化ビニル化合物および（メタ）アクリル酸アルキルエステルからえらばれる１種以上が１０％未満になったり、芳香族ビニル化合物が９０重量％をこえたりすると、いずれの場合も、耐衝撃性が低下する傾向が生じる。シアン化ビニル化合物および（メタ）アクリル酸アルキルエステルからえらばれる１種以上が９０重量％をこえるまたは芳香族ビニル化合物が１０重量％未満になると、加工性が低下する傾向が生じる。
【００４５】
アクリル系グラフト共重合体（Ａ）またはジエン系グラフト共重合体（Ｂ）のグラフト率は、アクリル系ゴム質重合体（ＲＡ）１００重量％またはジエン系ゴム質重合体（ＲＢ）１００重量％に対して、通常１５〜１５０重量％、好ましくは２０〜８５重量％、さらに好ましくは２５〜８０重量％である。グラフト率が１５重量％未満になると、耐衝撃性が低下することがあり、１５０重量％をこえると、加工性が低下することがある。
【００４６】
単量体成分（ＭＡ）または（ＭＢ）を構成する前記シアン化ビニル化合物としては、例えばアクリロニトリル、メタクリロニトリルなどがあげられる。これらは単独でまたは２種以上を組み合わせて用いられる。
【００４７】
単量体成分（ＭＡ）または（ＭＢ）を構成する前記（メタ）アクリル酸アルキルエステルとしては、（メタ）アクリル酸と炭酸数１〜１２の直鎖あるいは側鎖を有するアルコールとのエステル、たとえばメタクリル酸メチル、メタクリル酸エチル、メタクリル酸プロピル、メタクリル酸ブチル、メタクリル酸２−エチルヘキシル、アクリル酸メチル、アクリル酸エチル、アクリル酸プロピル、アクリル酸ブチル、アクリル酸２−エチルヘキシルなどがあげられる。これらは単独でまたは２種以上を組み合わせて用いられる。
【００４８】
単量体成分（ＭＡ）または（ＭＢ）を構成する前記芳香族ビニル化合物としては、スチレン、α−メチルスチレン、ｐ−メチルスチレン、ｐ−イソプロピルスチレン、クロルスチレン、ブロムスチレンなどがあげられる。これらは単独でまたは２種以上を組み合わせて用いられる。
【００４９】
単量体成分（ＭＡ）または（ＭＢ）を構成する前記これらと共重合可能な単量体としては、（メタ）アクリル酸、グリシジル（メタ）アクリレート、２−ヒドロキシルエチル（メタ）アクリレートなどの（メタ）アクリル酸アルキルエステル以外の（メタ）アクリル酸誘導体、マレイミド、Ｎ−フェニルマレイミドなどのマレイミド化合物があげられる。これらは単独でまたは２種以上を組み合わせて用いられる。
工業的見地から、前記シアン化ビニル化合物としてはアクリロニトリル、（メタ）アクリル酸アルキルエステルとしてはメタクリル酸メチルもしくはアクリル酸ブチル、芳香族ビニル化合物としてはスチレンがとくに好ましい。
【００５０】
本発明の熱可塑性樹脂（Ｆ）を構成する前記（メタ）アクリル酸エステルとしては、（メタ）アクリル酸のメチル、エチル、プロピル、ブチル、２−ヒドロキシエチル、２−エチルヘキシル、グリシジルなどの（メタ）アクリル酸エステル系単量体などが、前記シアン化ビニル化合物としては、アクリロニトリル、メタクリロニトリルなどが、前記芳香族ビニル化合物としては、スチレン、α−メチルスチレン、ｐ−メチルスチレン、ｐ−イソプロピルスチレン、クロルスチレン、ブロムスチレン、ビニルナフタレンなどが、前記マレイミド化合物としては、マレイミド、Ｎ−メチルマレイミド、Ｎ−エチルマレイミド、Ｎ−プロピルマレイミド、Ｎ−ブチルマレイミド、Ｎ−フェニルマレイミド、Ｎ−（ｐ−メチルフェニル）マレイミドなどがあげられる。これらはそれぞれ単独でまたは２種以上を組み合わせて用いられる。これらのうちでは、工業的見地から、（メタ）アクリル酸エステルとしてはメチルメタクリレート、ブチルメタクリレート、ブチルアクリレート、シアン化ビニル化合物としてはアクリロニトリル、芳香族ビニル化合物としてはスチレン、マレイミド化合物としてはＮ−フェニルマレイミドがとくに好ましい。
【００５１】
熱可塑性樹脂（Ｆ）の具体例としては、スチレン−アクリロニトリル共重合体、α−メチルスチレン−アクリロニトリル共重合体、スチレン−α−メチルスチレン−アクリロニトリル共重合体、スチレン−マレイミド共重合体、スチレン−マレイミド−アクリロニトリル共重合体、スチレン−α−メチルスチレン−マレイミド−アクリロニトリル共重合体、スチレン−アクリロニトリル−メチルメタクリレート共重合体、α−メチルスチレン−アクリロニトリル−メチルメタクリレート共重合体、スチレン−α−メチルスチレン−アクリロニトリル−メチルメタクリレート共重合体、スチレン−マレイミド−メチルメタクリレート共重合体、スチレン−マレイミド−アクリロニトリル−メチルメタクリレート共重合体、スチレン−α−メチルスチレン−マレイミド−アクリロニトリル−メチルメタクリレート共重合体などがあげられる。
【００５２】
本発明の熱可塑性樹脂（Ｆ）は、通常、これを構成する単量体単位の５０重量％以上が、好ましくは６０重量％以上が、特に好ましくは７０重量％以上が芳香族ビニル化合物に由来するものである。芳香族ビニル化合物としてはスチレンが好ましい。
熱可塑性樹脂（Ｆ）の、メチルエチルケトン可溶分の還元粘度（３０℃、０．３ｇ／ｄｌのＮ，Ｎ−ジメチルホルムアミド溶液）は、通常０．３〜２ｄｌ／ｇであり、好ましくは０．４〜１．５ｄｌ／ｇであり、さらに好ましくは０．５〜１ｄｌ／ｇである。還元粘度が０．３ｄｌ／ｇ未満になると耐衝撃性が低下する傾向にあり、２ｄｌ／ｇをこえると加工性が低下する傾向にある。
【００５３】
アクリル系グラフト共重合体（Ａ）、ジエン系グラフト共重合体（Ｂ）、熱可塑性樹脂（Ｆ）は、本発明の範囲のものが得られるかぎり、いかなる重合法を用いて製造したものでもかまわない。たとえば、公知の塊状重合法、溶液重合法、懸濁重合法、乳化重合法、乳化−懸濁重合法、乳化−塊状重合法など、本発明の範囲内の組成に制御できればどの重合法によって製造したものでもよい。なお、アクリル系グラフト共重合体（Ａ）、ジエン系グラフト共重合体（Ｂ）の製造は、ゴムの粒径分布、グラフト率を制御しやすいなどの点から、乳化重合で行なうのが好ましい。
【００５４】
また、本発明の範囲のものが得られるかぎり、いかなる開始剤、連鎖移動剤、乳化剤を用いて製造したものでもかまわない。
【００５５】
前記開始剤としては、有機系過酸化物、無機系過酸化物、アゾ化合物などの公知の開始剤が使用できる。過酸化物は還元剤と組み合わせたレドックス系開始剤としても使用できる。これらのうちでは、耐衝撃性、発色性の点から、有機系過酸化物を使用するのが好ましい。
【００５６】
前記有機系過酸化物は、重合系にそのまま添加する方法、単量体に混合して添加する方法、乳化剤水溶液に分散させる方法など、公知の添加法が使用できるが、耐衝撃性、発色性の点から、単量体に混合して添加する方法が好ましい。また、有機系過酸化物は、重合安定性、粒径制御の点から、２価の鉄塩などの無機系還元剤およびホルムアルデヒドスルホキシル酸ソーダ、還元糖、アスコルビン酸などの有機系還元剤と組み合わせたレドックス系開始剤として使用するのが好ましい。
【００５７】
前記有機系過酸化物としては、ｔ−ブチルパーオキサイド、クメンハイドロパーオキサイド、ジイソプロピルベンゼンハイドロパーオキサイド、パラメンタンハイドロパーオキサイド、１，１，３，３−テトラメチルブチルハイドロパーオキサイドなどのハイドロパーオキサイド類、クミルパーオキシオクテート、ｔ−ブチルイソプロピルカーボネートなどのパーオキシエステル類、シクロヘキサノンパーオキサイドなどのケトンパーオキサイド類、１，１−ビス（ｔ−ブチルパーオキシ）シクロヘキサンなどのパーオキシケタール類、ｔ−ブチルクミルパーオキサイドなどのジアルキルパーオキサイド類、ベンゾイルパーオキサイドなどのジアシルパーオキサイド類、ジイソプロピルパーオキシジカーボネートなどのパーオキシジカーボネート類があげられる。
【００５８】
前記無機系過酸化物として過流酸カリウム、過流酸アンモニウムなどがあげられる。
アクリル系グラフト共重合体（Ａ）の原料となるアクリル系ゴム質重合体（ＲＡ）は、単量体混合物（Ｄ−１）または単量体混合物（Ｄ−２）１００重量部に対し、開始剤、とくには有機系過酸化物を０．００１〜０．０５重量部、さらには０．０１〜０．０４重量部を使用して製造するのが好ましい。開始剤が０．００１重量部未満になると、重合転化率が低くなる傾向が生じ、０．０５重量部をこえると、耐衝撃性、発色性が低下する傾向が生じる。また、開始剤として無機系過酸化物を使用する場合は、耐衝撃性、発色性の点から、使用量は、単量体混合物（Ｄ−１）または単量体混合物（Ｄ−２）１００重量部に対し、０．００１〜０．０８重量部、さらには０．００５〜０．０６重量部、とくには０．０１〜０．０５重量部を使用するのが好ましい。無機系過酸化物が０．００１重量部未満になると、重合転化率が低くなる傾向が生じ、０．０８重量部をこえると、耐衝撃性、発色性が低下する傾向が生じる。
【００５９】
前記連鎖移動剤としては、ｔ−ドデシルメルカプタン、ｎ−ドデシルメルカプタン、α−メチルスチレンダイマー、テルピノレンなど公知の連鎖移動剤が使用できる。
前記乳化剤としては、オレイン酸ソーダ、パルミチン酸ソーダ、ロジン酸ソーダ、ロジン酸カリウムなどの脂肪酸金属塩系乳化剤、ドデシルベンゼンスルホン酸ソーダ、炭素数１２〜２０のアルキルスルホン酸ソーダ、ジオクチルスルホコハク酸ソーダ、α−スルホ脂肪酸エステルソーダ、アルキルエーテルスルホン酸ソーダなどのスルホン酸金属塩系乳化剤、ラウロイルザルコシン酸ソーダ、オレオイルザルコシン酸ソーダなどのザルコシン酸金属塩系乳化剤など公知の乳化剤が使用できる。
【００６０】
アクリル系ゴム質重合体（ＲＡ）の重合温度は、本発明のスチレン系樹脂組成物の耐衝撃性、発色性の点から、２０〜８０℃、さらには３０〜７０℃、とくには４０〜６０℃であるのが好ましい。重合温度が２０℃未満になると、重合速度が低く製造生産性に劣る傾向があり、８０℃をこえると、耐衝撃性、発色性が低下する傾向が生じる。
【００６１】
重合時のアクリル酸エステル、（ｃ−１）成分、（ｃ−２）成分の添加方法としては、反応容器に連続的に滴下してもよく、一括で添加してもよく、初期に一部を連続的にまたは一括添加し、そののちのこりを連続的に滴下するなど分割添加してもよい。これらのうちでは、粒径制御、重合発熱の点から、単量体は連続的に滴下する方法または一部を初期に連続的にまたは一括添加し、そののち残りを連続的に滴下する方法が好ましい。
【００６２】
本発明の樹脂組成物には、通常よく知られた酸化防止剤、熱安定剤、紫外線吸収剤、顔料、帯電防止剤、滑剤を必要に応じて適宜使用できる。とくにスチレン系樹脂などに用いられるフェノール系、イオウ系、リン系、ヒンダードアミン系の安定剤、抗酸化剤、ベンゾフェノン系、ベンゾトリアゾール系の紫外線吸収剤およびオルガノポリシロキサン、脂肪族炭化水素、高級脂肪酸と高級アルコールとのエステル、高級脂肪酸のアミドまたはビスアミドおよびその変性体、オリゴアミド、高級脂肪酸の金属塩類などの内部滑剤、外滑剤などを添加することができる。これらの安定剤、滑剤などは単独でまたは２種以上を混合して使用することもできる。
【００６３】
本発明の樹脂組成物は、その製造方法によって異なるが、アクリル系グラフト共重合体（Ａ）、ジエン系グラフト共重合体（Ｂ）および熱可塑性樹脂（Ｆ）を、たとえば、ラテックス、スラリー、溶液、粉末、ペレットなどの状態あるいはこれらの組み合わせにて混合して製造することができる。たとえばアクリル系グラフト共重合体（Ａ）、ジエン系グラフト共重合体（Ｂ）および熱可塑性樹脂（Ｆ）がラテックスの場合、ポリマー粉末を回収するときは通常の方法、たとえばラテックスに塩化カルシウム、塩化マグネシウム、硫酸マグネシウムのようなアルカリ土類金属の塩、塩化ナトリウム、硫酸ナトリウムのようなアルカリ金属の塩、塩酸、硫酸、リン酸、酢酸のような無機酸および有機酸を添加することでラテックスを凝固させたのち、脱水乾燥させる方法で実施できる。またスプレー乾燥法も使用できる。この際、安定剤などの使用する量の一部を分散液の状態でこれら樹脂のラテックスあるいはスラリーに添加することもできる。
【００６４】
本発明の樹脂組成物は、アクリル系グラフト共重合体（Ａ）、ジエン系グラフト共重合体（Ｂ）および熱可塑性樹脂（Ｆ）の粉末、ペレットなどに対し、必要に応じて前記の安定剤、滑剤、顔料などを配合し、バンバリミキサー、ロールミル、１軸押出し機、２押出し機など公知の溶融混練機にて混練し、射出成形、押出し成形、ブロー成形など公知の成形法で、目的の成形品に賦形することができる。
【００６５】
なお、本発明の樹脂組成物は、塩化ビニル系樹脂、ポリカーボネート系樹脂、アミド系樹脂、ポリエステル系樹脂からえらばれる１種以上の熱可塑性樹脂とのポリマーアロイとして使用してもよい。
【実施例】
【００６６】
以下、本発明を具体的な実施例で示すが、これら実施例は本発明を限定するものではない。実施例中の「％」は、とくに示さない限り重量％を示す。また実施例中の「部」は、とくに示さない限り重量部を示す。
【００６７】
実施例および比較例で用いた原料の略号および評価方法の説明を、以下にまとめて示す。
ＢＡ：ブチルアクリレート
ＡＮ：アクリロニトリル
Ｓｔ：スチレン
ＢＭＡ：ブチルメタクリレート
ＭＡＡ：メタクリル酸
ＭＭＡ：メチルメタクリレート
ｔＢＨＰ：ｔ−ブチルハイドロパーオキサイド
ＣＨＰ：クメンハイドロパーオキサイド
ＡＬＭＡ：アリルメタクリレート
ＰＰＧＤＡ：ポリプロピレングリコールジアクリレート
ＴＡＩＣ：トリアリルイソシアヌレート
【００６８】
［ゴム重合体の体積平均粒径］
各ラテックスについて、日機装（株）製のマイクロトラックＵＰＡ粒径分布計を用いて測定した。
【００６９】
［樹脂組成物の特性］
発色性は、樹脂組成物１００部に対して、赤顔料０．２部を配合した赤色サンプルを目視（５点法）にて評価し、５点：赤色で白色ムラがない、４点：赤色で若干白色ムラがある、３点：赤色で白色ムラがある、２点：赤色で白色ムラが多い、１点：赤色で白ムラが激しい、とした。
【００７０】
耐衝撃性は、ＩＺＯＤ衝撃強度で評価した。ＩＺＯＤ衝撃強度は、ＡＳＴＭ Ｄ−２５６規格（１／８インチ厚み）の方法にて２３℃で測定した（単位：ｋＪ／ｍ２）
流動性は、ＴＯＹＯＳＥＩＫＩ社製ＭＥＬＴ  ＩＮＤＥＸＥＲ  Ｐ１０１を使用し、シリンダー温度２３０℃、１０ｋｇ荷重にて、１ｍｉｎ間に流動した樹脂量（ｇ／ｍｉｎ）で評価した。
【００７１】
（アクリル系グラフト共重合体（Ａ−１）の製造）
重合機に純水１８０部を仕込み、重合機内を脱気し、窒素置換したのち、パルミチン酸ナトリウム０．２０部を仕込んだ。４５℃まで昇温し、エチレンジアミン四酢酸二ナトリウム０．０１部、硫酸第一鉄（七水塩）０．００１５部、ホルムアルデヒドスルホキシル酸ナトリウム０．２部を加えた。１段目の単量体（Ｄ−１）としてブチルアクリレート４５部、ポリプロピレングリコールジアクリレート０．１４部、クメンハイドロパーオキサイド０．０１７部の混合物を２時間連続滴下し、滴下終了後、４５℃で１時間撹拌した。滴下１０分目、２０分目、４０分目、６０分目に各々パルミチン酸ナトリウム０．１部を添加した。つづいて、２段目の単量体（Ｄ−２）としてブチルアクリレート５部、メタクリル酸アリル０．４５部、クメンハイドロパーオキサイド０．０１３部の混合物を１時間連続滴下し、滴下終了後１時間攪拌しアクリル系ゴム質重合体（ＲＡ−１）を得た。滴下終了１時間後に７０℃へ昇温させた後、３段目の単量体（ＭＡ）としてアクリロニトリル１０部、スチレン４０部、ｔ−ブチルパーオキサイド０．２部を３時間連続滴下し、滴下終了後１時間撹拌し、重合を終了した。重合転化率は９９％であった。得られたアクリル系グラフト共重合体のラテックスの体積平均粒径は１４０ｎｍであった。
【００７２】
アクリル系グラフト共重合体のラテックスに、塩酸を加えて凝固させた。凝固スラリーを熱処理、脱水乾燥して、アクリル系グラフト共重合体の粉末（Ａ−１）を得た。
【００７３】
（アクリル系グラフト共重合体（Ａ−２〜Ａ−７）の製造）
アクリル系ゴム質重合体（ＲＡ）の原料を表１に記載の組成で用いた以外は、アクリル系グラフト共重合体（Ａ−１）と同様にしてＡ−２〜Ａ−７を製造した。
【００７４】
（アクリル系グラフト共重合体（Ａ−８）の製造）
アクリル系ゴム質重合体（ＲＡ）量を７５重量％、３段目の単量体（ＭＡ）の量を２５重量％の組成で用いた以外は、アクリル系グラフト共重合体（Ａ−１）と同様にして重合した。
アクリル系ゴム質重合体（ＲＡ）の原料の組成、比率ａ／ｂ、体積平均粒径を表１に示す。
【００７５】
【表１】
2013221116.tif 000002
【００７６】
（アクリル系グラフト共重合体（Ａ−９〜Ａ−１５）の製造）
アクリル系ゴム質重合体（ＲＡ）の原料を表２に記載の組成で用いた以外は、アクリル系グラフト共重合体（Ａ−１）と同様にしてＡ−９〜Ａ−１５を製造した。アクリル系ゴム質重合体（ＲＡ）の原料の組成、比率ａ／ｂ、体積平均粒径を表２に示す。
【００７７】
【表２】
2013221116.tif 000003
【００７８】
（酸基含有ラテックス（Ｓ）の製造）
すでに本発明者らが提案している特開平８−１３４３１６号公報に記載の乳化重合法にて、組成がＢＭＡ／ＢＡ／ＭＡＡ＝７０／１４／１６の酸基含有共重合体のラテックスを合成し、体積平均粒径が２００ｎｍの酸基含有ラテックス（Ｓ）を得た。具体的には、重合機に純水２００部を仕込み、重合機内を脱気し、窒素置換したのち、ジオクチルコハク酸ナトリウム０．１６部を仕込んだ。７０℃まで昇温し、エチレンジアミン四酢酸二ナトリウム０．０１０部、硫酸第一鉄（七水塩）０．００５部、ホルムアルデヒドスルホキシル酸ナトリウム０．３部を加えた。１段目の単量体としてブチルメタクリレート１．０部、ブチルアクリレート１０．２部、スチレン１３．８部、ｔ−ドデシルメルカプタン０．１２５部、クメンハイドロパーオキサイド０．０２５部の混合物を９０分かけて連続滴下した。この後、ジオクチルコハク酸ナトリウム０．０３部を追加し、続けて２段目の単量体としてブチルメタクリレート５．８部、ブチルアクリレート１９．６部、スチレン３４．６部、メタアクリル酸１５部、ｔ−ドデシルメルカプタン０．３７５部、クメンハイドロパーオキサイド０．０７５部の混合物を２１０分かけて連続滴下した。追加途中９０分目にジオクチルコハク酸ナトリウム０．１０部を追加した。滴下終了後にクメンハイドロパーオキサイド０．０１０部、ホルムアルデヒドスルホキシル酸ナトリウム０．０５部を加えた。この５分後に、クメンハイドロパーオキサイド０．０１０部、ホルムアルデヒドスルホキシル酸ナトリウム０．０５部をさらに加えた。追加後１時間撹拌し、重合を終了した。重合転化率は９９％であった。得られた酸基含有ラテックスのラテックスの体積平均粒径は２１０ｎｍであった。
【００７９】
（ジエン系ゴム質重合体（ＲＢ）の製造）
耐圧重合機（１００Ｌ）に水２００部を仕込み、重合機内を脱気し、窒素置換したのち、ブタジエン６０部、ブチルアクリレート４０部、リン酸三カリウム水溶液０．４部、オレイン酸ナトリウム２部を仕込んだ。４５℃まで昇温し、ホルムアルデヒドスルホキシル酸ナトリウム０．２部、パラメンタンハイドロパーオキサイド０．０１部を加え、重合を開始した。重合開始５時間目、７時間目、９時間目にパラメンタンハイドロパーオキサイド０．０１部を加え、１２時間目で重合を終了し、ジエン系ゴム質重合体（ＲＢ）のラテックスを得た。得られたラテックスの重合転化率は９７％、体積平均粒径は８０ｎｍであった。
【００８０】
（ジエン系グラフト共重合体（Ｂ）の製造）
上記のジエン系ゴム質重合体（ＲＢ）５０部を固形分３３％、ｐＨ９以上のラテックスに調整し、７０℃の温度で酸基含有ラテックス（Ｓ）１．８部を添加し、３時間撹拌して体積平均粒径が６５０ｎｍであるジエン系ゴム重合体のラテックスを得た。つづいて エチレンジアミン四酢酸二ナトリウム０．００４部、硫酸第一鉄（七水塩）０．００１部、ホルムアルデヒドスルホキシル酸ナトリウム０．２部を加え、（ＭＢ）としての、アクリロニトリル１０部とスチレン４０部、およびｔ−ブチルハイドロパーオキサイド０．１部の混合液を５時間かけて連続添加した。滴下終了後２時間攪拌を行ない、ジエン系グラフト共重合体（Ｂ）のラテックスを得た。重合転化率は９９％であった。
【００８１】
ジエン系グラフト共重合体（Ｂ）のラテックスにフェノール系抗酸化剤を加えたのち、塩酸を加えて凝固させた。凝固スラリーを熱処理、脱水乾燥して、ジエン系グラフト共重合体（Ｂ）の粉末を得た。
【００８２】
（実施例１）
アクリル系グラフト共重合体（Ａ−１）、ジエン系グラフト共重合体（Ｂ）、熱可塑性樹脂（Ｆ）を表３に示す割合で混合し、（株）タバタ製２０Ｌブレンダー均一にブレンドした。熱可塑性樹脂組成物（Ｆ）には、新湖（常州）石化有限公司の製品を用いた。さらに（株）日本製鋼製２軸押出機ＴＥＸ４４で、２３０℃で溶融混練して、樹脂組成物のペレットを製造した。このペレットを（株）ファナック製射出成形機ＦＡＳ−１００Ｂにて２３０℃で必要なテストピースを成形し、試験に供した。
【００８３】
（実施例２〜実施例１２）
表３に記載の組成で用いた以外は、実施例１と同様な方法でペレットを製造し、テストピースを成形して、試験に供した。
【００８４】
【表３】
2013221116.tif 000004
【００８５】
（比較例１〜比較例８）
表４に記載の組成で用いた以外は、実施例１と同様な方法でペレットを製造し、テストピースを成形して、試験に供した。
【００８６】
【表４】
2013221116.tif 000005